(57)【要約】【課題】剥離・脱落の恐れのない、タイルに代わる『新しい感覚の多彩模様の建築物用壁面材』を得ることができ、かつ、タイル施工と同程度のコストで施工することのできる建築物の吹き付け塗装方法を提供する。【解決手段】建築物の壁面22上の樹脂モルタル23の上に、色の異なる第１〜第３の吹き付け材７、８、９を、それぞれ玉状に同時に吹き付け、玉状の第１〜第３の吹き付け材７、８、９を、押圧しながら均し、押圧しながら均した第１〜第３の吹き付け材７、８、９の上から、その全面及び樹脂モルタル23の露出面に、第１〜第３の吹き付け材７、８、９と色の異なる第４の吹き付け材10を表層吹きし、表層吹きした第４の吹き付け材10の表面を、第１〜第３の吹き付け材７、８、９が露出するまで平面状に研磨する。【選択図】図１
2010221148.tif 000002
【特許請求の範囲】
【請求項１】
建築物の壁面に、骨材と合成樹脂とを含む吹き付け材の異なる色のもの複数種を、それぞれ玉状に同時に吹き付ける工程と、
それぞれ玉状に吹き付けた前記複数種の吹き付け材を、押圧しながら均す工程と、
押圧しながら均した前記複数種の吹き付け材の上から、骨材と合成樹脂とを含む、前記複数種の吹き付け材と色の異なる吹き付け材を表層吹きする工程と、
表層吹きした前記吹き付け材の表面を、前記複数種の吹き付け材が露出するまで研磨する工程とを備えた建築物の吹き付け塗装方法。
【請求項２】
前記各吹き付け材として、骨材５〜９０重量部と合成樹脂１０〜９５重量部とを含む吹き付け材を用いる、請求項１に記載の建築物の吹き付け塗装方法。
【請求項３】
前記骨材として、セラミックス骨材、天然石骨材及び焼き付け骨材からなる群から選ばれる少なくとも１つを用いる、請求項１又は２に記載の建築物の吹き付け塗装方法。
【請求項４】
前記合成樹脂としてアクリル樹脂エマルジョンを用いる、請求項１〜３のいずれかに記載の建築物の吹き付け塗装方法。
【請求項５】
表層吹きした前記吹き付け材の表面を研磨した後、その表面に透明な樹脂によってトップコートを施す、請求項１〜４のいずれかに記載の建築物の吹き付け塗装方法。
【請求項６】
前記透明な樹脂として、アクリル−シリコン系塗料又はフッ素系塗料を用いる、請求項５に記載の建築物の吹き付け塗装方法。
【発明の詳細な説明】
【技術分野】
【０００１】
本発明は、建築物の吹き付け塗装方法に関する。さらに詳細には、本発明は、吹き付けた吹き付け材が建築物の壁面から剥離・脱落する恐れがなく、かつ、タイル施工と同程度のコストで建築物の壁面を施工することができる建築物の吹き付け塗装方法に関する。
【背景技術】
【０００２】
建築物の壁面のタイル施工部分が経時的に劣化し、躯体と張りモルタルとの間、あるいは、張りモルタルとタイルとの間に浮きが発生することがしばしばあった。そして、最悪の場合には、建築物の壁面からタイルが剥離・脱落し、人身事故に繋がる恐れがあった。
【０００３】
このため、従来、タイル施工に替わる建築物の壁面を仕上げる工法として、圧縮空気の力を利用してスプレーガン等から吹き付け材を噴射して塗装する方法が提案されている（例えば、特許文献１参照）。この吹き付け塗装方法は、適度に粉砕した天然石等の骨材を合成樹脂中に混入してなる混合材（吹き付け材）の異なる色のもの複数種を、１機のスプレーガン内の別個のタンクにそれぞれ用意し、当該複数種の混合材を複数の吹き付け口を有する多頭式スプレーガンの別個の吹き付け口（噴出ノズル）から同時に吹き付けることにより、非混合多色状に塗布するようにしたものである。そして、この吹き付け塗装方法によれば、吹き付けた吹き付け材が建築物の壁面から剥離・脱落する恐れのない建築物用壁面材が得られる。
【特許文献１】特公平５−９５８７号公報
【発明の開示】
【発明が解決しようとする課題】
【０００４】
しかし、上記従来の吹き付け塗装方法では、建築物の壁面の下地調整に用いられる樹脂モルタルを隠すために、吹き付け層の厚みを厚くする必要があった。すなわち、上記従来の吹き付け塗装方法では、吹き付け材を多量に使用する必要があり、これが施工コストの高騰に繋がるという問題があった。
【０００５】
その一方で、タイル施工と同程度のコストで建築物の壁面を施工することができる建築物の吹き付け塗装方法の出現が強く要望されていた。
【０００６】
そこで、本発明者は、かかる点に鑑み、タイル施工と同程度のコストで、タイルに代わる『新しい感覚の多彩模様の建築物用壁面材』を得るために鋭意研究を重ね、本発明をするに至った。
【０００７】
本発明は、従来技術における前記課題を解決するためになされたものであり、吹き付けた吹き付け材が建築物の壁面から剥離・脱落する恐れのない、タイルに代わる『新しい感覚の多彩模様の建築物用壁面材』を得ることができ、かつ、タイル施工と同程度のコストで建築物の壁面を施工することができる建築物の吹き付け塗装方法を提供することを目的とする。
【課題を解決するための手段】
【０００８】
前記目的を達成するため、本発明に係る建築物の吹き付け塗装方法は、建築物の壁面に、骨材と合成樹脂とを含む吹き付け材の異なる色のもの複数種を、それぞれ玉状に同時に吹き付ける工程と、それぞれ玉状に吹き付けた前記複数種の吹き付け材を、押圧しながら均す工程と、押圧しながら均した前記複数種の吹き付け材の上から、骨材と合成樹脂とを含む、前記複数種の吹き付け材と色の異なる吹き付け材を表層吹きする工程と、表層吹きした前記吹き付け材の表面を、前記複数種の吹き付け材が露出するまで研磨する工程とを備えたことを特徴とする。
【０００９】
この建築物の吹き付け塗装方法によれば、建築物の壁面にそれぞれ玉状に吹き付けた複数種の（色の異なる）吹き付け材を、押圧しながら均して、建築物の壁面に沿った方向に引き伸ばし、押圧しながら均した前記複数種の吹き付け材の上から、前記複数種の吹き付け材と色の異なる吹き付け材を表層吹きし、表層吹きした前記吹き付け材の表面を、前記複数種の吹き付け材が露出するまで研磨するようにしたことにより、少ない量の吹き付け材を用いて、ベース材（表層吹きした吹き付け材）の色の上に大小入り混じった多色の玉状模様が散りばめられたパターンの、『新しい感覚の多彩模様の建築物用壁面材』を得ることができる。この場合、吹き付け材として、骨材と合成樹脂とを含むものを用いており、これらは柔軟性と接着力を有しているため、吹き付けた吹き付け材が建築物の壁面から剥離・脱落する恐れはない。すなわち、この建築物の吹き付け塗装方法によれば、吹き付けた吹き付け材が建築物の壁面から剥離・脱落する恐れのない、タイルに代わる『新しい感覚の多彩模様の建築物用壁面材』を得ることができ、かつ、タイル施工と同程度のコストで建築物の壁面を施工することができる。
【００１０】
また、前記本発明の建築物の吹き付け塗装方法においては、前記各吹き付け材として、骨材５〜９０重量部と合成樹脂１０〜９５重量部とを含む吹き付け材を用いるのが好ましい。
【００１１】
また、前記本発明の建築物の吹き付け塗装方法においては、前記骨材として、セラミックス骨材、天然石骨材及び焼き付け骨材からなる群から選ばれる少なくとも１つを用いるのが好ましい。
【００１２】
また、前記本発明の建築物の吹き付け塗装方法においては、前記合成樹脂としてアクリル樹脂エマルジョンを用いるのが好ましい。
【００１３】
また、前記本発明の建築物の吹き付け塗装方法においては、表層吹きした前記吹き付け材の表面を研磨した後、その表面に透明な樹脂によってトップコートを施すのが好ましい。この好ましい例によれば、建築物用壁面材の耐久性及び耐候性を向上させることができると共に、汚染を防止することもできる。また、この場合には、前記透明な樹脂として、アクリル−シリコン系塗料又はフッ素系塗料を用いるのが好ましい。尚、このように、トップコートとして親水性の材質のものを使用すれば、塵埃が付着し難く、一旦付着した塵埃も雨水等によって容易に洗い流すことができる。
【発明の効果】
【００１４】
本発明によれば、吹き付けた吹き付け材が建築物の壁面から剥離・脱落する恐れのない、タイルに代わる『新しい感覚の多彩模様の建築物用壁面材』を得ることができ、かつ、タイル施工と同程度のコストで建築物の壁面を施工することのできる建築物の吹き付け塗装方法を提供することができる。
【発明を実施するための最良の形態】
【００１５】
以下、実施の形態を用いて本発明をさらに具体的に説明する。
【００１６】
吹き付け材としては、次の成分に調合したものを用いた。すなわち、
（１）セラミックス骨材                          ６１．６０重量部
（２）アクリル樹脂エマルジョン（固形分５０％）  ２５．２０重量部
（３）増粘剤（ヒドロキシメチルセルロース）      １１．３５重量部
（４）ｐＨ調整剤（アンモニア水）                  ０．１７重量部
（５）消泡剤（アルコール系）                      ０．０３重量部
（６）造膜助剤（アルコール系）                    ０．３９重量部
（７）水                                          １．２６重量部
作業性や貯蔵の便のために、増粘剤、ｐＨ調整剤、消泡剤、造膜助剤等を混入しているが、本発明の必須の構成要素ではない。すなわち、本発明で用いる吹き付け材は、骨材と合成樹脂とを含むものであればよく、骨材５〜９０重量部と合成樹脂１０〜９５重量部とを含むものであるのが好ましい。尚、造膜助剤とは、エマルジョンの透明造膜の温度を下げるためのものである。
【００１７】
合成樹脂としては、アクリル樹脂エマルジョンのほかに、その他のエマルジョン系や、エポキシ系、ウレタン系のものを使用することもできる。
【００１８】
ここでは、骨材としてセラミックス骨材を使用しているが、セラミックス骨材のほかに、天然石骨材や焼き付け骨材を使用することもできる。
【００１９】
セラミックス骨材は、粘土に適当な色を有する無機顔料、例えば酸化鉄、酸化亜鉛等を混合し、１２００〜１４００℃で焼成してセラミックスとし、それを粉砕したものである。天然石骨材は、天然石を破砕して分級したものを、そのまま使用するものであり、白色では珪砂、大理石の顆粒、寒水石等が使用され、黒色では美濃黒等が使用される。焼き付け骨材は、天然石の顆粒（通常は、珪砂が多く使用されている）に、無機顔料（通常は金属の酸化物が使用され、白色として酸化チタン、黄色としてチタンイエロー、青色としてコバルト、緑色としてクロム、黒色としてカーボン等が使用されている）を混合して、天然石の表面に８００〜１０００℃で焼き付けて作られる。実際に使用されている骨材の多くはこの焼き付け骨材である。尚、１００〜３００℃の温度で作る場合には、寒水石が使用される場合もある。
【００２０】
骨材の粒度分布としては、吹き付け材を建築物の壁面に吹き付けて得られる建築物用壁面材の強度や美観から、次のようなものを採用した。すなわち、
メッシュ                分布
３〜  ２０            ３０重量％
２０〜２００            ４０重量％
２００〜３５０            ３０重量％
メッシュとは、１インチ（２５．４ｍｍ）当たりの篩目の数をいう。
【００２１】
本実施の形態においては、玉状に吹き付けられる吹き付け材（玉吹き用の吹き付け材）として、上記のような成分を有し、異なる色のセラミックス骨材をそれぞれ用いた第１〜第３の吹き付け材が使用される。ここで、第１の吹き付け材のセラミックス骨材としては、白色のものを用いた。また、第２の吹き付け材のセラミックス骨材としては、薄いベージュ色のものを用いた。また、第３の吹き付け材のセラミックス骨材としては、薄いベージュ色のものに茶色のものを混入した、やや濃いベージュ色のものを用いた。また、表層吹き用の吹き付け材として、上記のような成分を有し、第１〜第３の吹き付け材のセラミックス骨材と色の異なるセラミックス骨材を用いた第４の吹き付け材が使用される。ここで、第４の吹き付け材のセラミックス骨材としては、薄いベージュ色のものに黒色のものを混入した、濃いベージュ色のものを用いた。
【００２２】
以下、上記のような第１〜第４の吹き付け材を建築物の壁面に吹き付けて建築物用壁面材を得る方法について説明する。図１は、本発明の一実施の形態における建築物の吹き付け塗装方法を示す工程断面図、図２は、本発明の一実施の形態における建築物の吹き付け塗装方法を示すフローチャート、図３は、本発明の一実施の形態における建築物の吹き付け塗装方法を用いて得られた建築物用壁面材を示す平面図、図４は、当該方法において玉吹き用の吹き付け材を吹き付けるために用いられる３頭式スプレーガンを示す斜視図、図５は、当該方法において表層吹き用の吹き付け材を吹き付けるために用いられる装置を示す概略構成図である。
【００２３】
図４に示すように、３頭式スプレーガンには、３つのタンク１、２、３が設けられており、各タンク１、２、３に色の異なる第１〜第３の吹き付け材７、８、９をそれぞれ別々に収容しておくことができるようにされている。また、タンク１、２、３には、それぞれ別個に噴出ノズル４、５、６が設けられており、タンク１、２、３内の第１〜第３の吹き付け材７、８、９を圧縮空気によって噴出ノズル４、５、６からそれぞれ噴出させることができるようにされている。ここで、噴出ノズル４、５、６の口径は１１〜１３ｍｍであり、吹き圧は２〜３ｋｇ／ｃｍ2に設定されている。噴出ノズル４、５、６は、ほぼ一点に集中するようにその角度が調整されている。実際にぴったり一点に集中させると、第１〜第３の吹き付け材７、８、９が混合するか、又は積層して一色となるため、第１〜第３の吹き付け材７、８、９を非混合多色状に塗布することが困難となる。しかし、実際には、焦点がぴったり一致していても、人が３頭式スプレーガンを手に持って塗布するために、壁面との距離や角度がずれ、あまり問題とはならない。
【００２４】
尚、第１〜第３の吹き付け材７、８、９を吹き付けるに際しては、必ずしも以上のような３頭式スプレーガンを使用する必要はなく、３つの手持ち式の単頭ガン等を使用することもできる。
【００２５】
図５において、１１はスプレーガンであり、スプレーガン１１には表層吹き用の吹き付け材としての第４の吹き付け材を供給するための装置１２からホッパー１３で調合された第４の吹き付け材が導管１４を介して圧送される。第４の吹き付け材は、エアーコンプレッサー（図示せず）を用いて発生させた吹き圧５〜７ｋｇ／ｃｍ2の圧縮空気によって吹き付けられ、建築物の外壁等に塗装される。
【００２６】
スプレーガン１１は、塗装ノズル１５の口径が５〜７ｍｍに形成されており、エアーノズル（図示せず）の後退又は前進によって塗装ノズル１５が開閉するように構成されている（いわゆる、ニードル弁方式）。すなわち、ピストン（図示せず）には二重構造のエアーノズルが取り付けられており、切換弁１６を切り換えることによってピストンが後退又は前進し、圧縮空気及び第４の吹き付け材が噴射又は遮断される。尚、第４の吹き付け材の噴射は、適宜のサイクルで間欠的に行われる。
【００２７】
フロースイッチ（図示せず）によって切換弁１６を作動させて、圧縮空気を流路１７に流すと、スプレーガン１１内のピストンが図５の右方向に後退し、ピストンに取り付けられたエアーノズルが連動して後退する。これにより、塗装ノズル１５が開口する。そして、塗装ノズル１５が開口すると同時に、流路１７を流れていた圧縮空気が流路１８を流れ、この圧縮空気が遮断弁１９の作動部に供給されて遮断弁１９が開く。その結果、圧縮空気供給路２０とエアーノズルへの圧縮空気供給路２１とが導通し、圧縮空気が圧縮空気供給路２１からエアーノズルを経て塗装ノズル１５から噴出する。このとき、塗装ノズル１５は開口しているので、第４の吹き付け材が塗装ノズル１５へ供給され、第４の吹き付け材はエアーノズルから供給される圧縮空気によって塗装ノズル１５から噴射される。
【００２８】
尚、第４の吹き付け材を吹き付けるに際しては、必ずしも以上のようなスプレーガン１１を使用する必要はなく、例えば、手持ち式の単頭ガンや、噴出ノズルの口径及び吹き圧が適切に設定された上述の３頭式スプレーガンを使用することもできる。
【００２９】
まず、図１（ａ）に示すように、建築物の壁面（躯体）２２上に、金ゴテを用いて樹脂モルタル２３を約１ｍｍの厚みで塗布することにより、建築物の壁面２２を平坦化して下地調整を行った（図２のステップ１）。次いで、樹脂モルタル２３の上に、エアースプレーを用いてシーラー（図示せず）を吹き付けた（図２のステップ２）。シーラーとしては、神東塗料（株）製のシントーコンクリートＧシーラーを用いた。
【００３０】
次に、図１（ｂ）に示すように、シーラーを吹き付けた樹脂モルタル２３の上に、図４に示す３頭式スプレーガンを用いて、色の異なる第１〜第３の吹き付け材７、８、９を、それぞれ玉状に同時に吹き付けた（玉吹き）（図２のステップ３）。この場合、玉状に吹き付けた第１〜第３の吹き付け材７、８、９の球相当径は、大きいもので１０〜１５ｍｍであった。第１〜第３の吹き付け材７、８、９の吹き付け量は、１．０〜３．０ｋｇ／ｍ2である。尚、第１〜第３の吹き付け材７、８、９は大きな玉状でランダムに吹き付けられるので、この段階では、所々に樹脂モルタル２３が露出した状態となっている。
【００３１】
次に、図１（ｃ）に示すように、樹脂モルタル２３の上に吹き付けられた玉状の第１〜第３の吹き付け材７、８、９が乾燥する前に、当該玉状の第１〜第３の吹き付け材７、８、９を、ローラ（図示せず）を用いて、押圧しながら均した（図２のステップ４）。これにより、玉状の第１〜第３の吹き付け材７、８、９が樹脂モルタル２３の面内方向（建築物の壁面に沿った方向）に引き伸ばされ、第１〜第３の吹き付け材７、８、９は、それぞれ、厚みが約１ｍｍ、図１（ｃ）の右側から見た場合の円相当径が大きいもので２０〜３０ｍｍになった。そして、その結果、樹脂モルタル２３の露出面積は、図１（ｂ）の場合よりも小さくなった。
【００３２】
次に、図１（ｄ）に示すように、押圧しながら均した第１〜第３の吹き付け材７、８、９の上から、その全面及び樹脂モルタル２３の露出面に、図５に示す装置を用いて、第１〜第３の吹き付け材７、８、９とは色の異なる第４の吹き付け材１０を約１ｍｍの厚みで吹き付けた（表層吹き）（図２のステップ５）。表層吹き用の第４の吹き付け材１０の吹き付け量は、１．０〜３．０ｋｇ／ｍ2である。この場合、全面に第４の吹き付け材１０を吹き付けているので、この段階では、第１〜第３の吹き付け材７、８、９は第４の吹き付け材１０の下に隠れた状態となっている。以下、第１〜第４の吹き付け材７、８、９、１０からなる層を『吹き付け層』という。
【００３３】
ステップ３（玉吹き）、ステップ５（表層吹き）で使用する第１〜第４の吹き付け材７、８、９、１０の量の合計は、２．０〜６．０ｋｇ／ｍ2であり、従来の吹き付け塗装方法で使用される吹き付け材の量５．０〜１６．０ｋｇ／ｍ2に比べてかなり少なくなっている。従って、本実施の形態の吹き付け塗装方法によれば、タイル施工と同程度のコストで建築物の壁面を施工することができる。
【００３４】
次に、図１（ｅ）に示すように、第１〜第４の吹き付け材７、８、９、１０が完全に乾燥した後、グラインダー（図示せず）を用いて、表層吹きした第４の吹き付け材１０の表面を、第１〜第３の吹き付け材７、８、９が露出するまで（すなわち、吹き付け層の厚みが約１ｍｍとなるまで）平面状に研磨した（図２のステップ６）。これにより、第４の吹き付け材１０の下に隠れていた第１〜第３の吹き付け材７、８、９が現れ、ベース材（表層吹きした第４の吹き付け材１０）の色の上に、第１〜第３の吹き付け材７、８、９による大小入り混じった多色の玉状模様が散りばめられたパターンが形成された。尚、ステップ４において、玉状に吹き付けた第１〜第３の吹き付け材７、８、９を押圧しながら均しており、これにより、玉状の第１〜第３の吹き付け材７、８、９が樹脂モルタル２３の面内方向（建築物の壁面に沿った方向）に引き伸ばされているので、第１〜第３の吹き付け材７、８、９による模様は大きなものとなっている。
【００３５】
尚、本実施の形態においては、樹脂モルタル２３上に吹き付けた玉状の第１〜第３の吹き付け材７、８、９を樹脂モルタル２３の面内方向（建築物の壁面に沿った方向）に引き伸ばし、その上から全面に第４の吹き付け材１０を表層吹きしているので、研磨厚みの多少に関わらず、第１〜第３の吹き付け材７、８、９による同じ模様を得ることができる（骨材発色）。
【００３６】
最後に、第１〜第３の吹き付け材７、８、９による模様が形成された吹き付け層の表面に、透明なアクリル−シリコン系塗料を用いて全体に１００μｍの膜厚で超耐候性トップコート（図示せず）を塗布した（図２のステップ７）。アクリル−シリコン系塗料としては、神東塗料（株）製のハイテントップ半艶クリヤーを用いた。このように、仕上げ塗装の表面を超耐候性トップコート仕上げによって被覆したことにより、建築物用壁面材の耐久性及び耐候性を向上させることができると共に、汚染を防止することもできる。尚、トップコートとしてアクリル−シリコン系塗料を用いているが、必ずしもこれに限定されるものではなく、透明な樹脂であればよい。例えば、トップコートとしてフッ素系塗料を用いることもできる。このように、トップコートとして親水性の材質のものを使用すれば、塵埃が付着し難く、一旦付着した塵埃も雨水等によって容易に洗い流すことができる。
【００３７】
以上の工程により、建築物の吹き付け塗装が完了し、ベース材（表層吹きした第４の吹き付け材１０）の色の上に、第１〜第３の吹き付け材７、８、９による大小入り混じった多色の玉状模様が散りばめられたパターンの、『新しい感覚の多彩模様の建築物用壁面材』が得られた。粘度の低い塗料の場合には、薄く一色を塗布して使用されるのが通常であり、粘度の高い塗料の場合には、塗布した後に凹凸を付けた模様を表現して使用されるが、上記のような多色からなる多彩玉状模様の建築物用壁面材が得られたのは、３頭式スプレーガン（後述の２頭式、４頭式等のスプレーガンを含む）を用い、かつ、上記骨材発色を利用しているからである。得られた建築物用壁面材の外観の一部を図３に示す。本実施の形態で使用している第１〜第４の吹き付け材７、８、９、１０は柔軟性と接着力を有しているので、吹き付けた第１〜第４の吹き付け材７、８、９、１０が建築物の壁面から剥離・脱落する恐れはない。
【００３８】
尚、本実施の形態においては、第１〜第４の吹き付け材７、８、９、１０として、それぞれ、白色、薄いベージュ色、やや濃いベージュ色、濃いベージュ色のもの（ベージュ色系）を用いているが、かかる色の組み合わせに限定されるものではない。色の組み合わせを変えることにより、吹き付け層の表面の模様として何百種類ものパターンを作ることができ、建築物の壁面の表現が豊かになる。すなわち、例えば、緑色系の濃淡で統一したり、青色系、紫色系、ピンク系、グレー系の濃淡で統一したりすることにより、環境に順応した建築物用壁面材を得ることができる。
【００３９】
また、本実施の形態においては、色の異なる４種類の吹き付け材を用いているが、用いる吹き付け材の数は特に限定されるものではない。例えば、３種類の吹き付け材を用いても、５種類以上の吹き付け材を用いてもよい。そして、この場合には、玉吹き用のスプレーガンの使用もそれに応じて２頭式、４頭式等に換えられる。
【００４０】
また、本実施の形態においては、玉状の吹き付け材を、ローラを用いて、押圧しながら均しているが、必ずしもローラを用いる必要はない。例えば、金ゴテを用いて押圧・均し工程を実施してもよい。
【００４１】
また、本実施の形態においては、目地は形成されていないが、例えば、玉吹きする前に樹脂モルタル上に目地棒を貼り付け、吹き付け層の表面を研磨する前に目地棒を除去することにより、目地を形成するようにしてもよい。
【００４２】
また、本実施の形態においては、建築物の壁面に直接塗装又は塗布する場合を例に挙げて説明したが、パネル状に形成し、それを建築物の壁面に貼り付けるようにしてもよい。本発明の『建築物』には、構築された物だけでなく、パネル、ボード等の建築物に使用される建材も含まれる。
【００４３】
〈トップコートの具体例〉
以下に、本発明に好適なトップコートのより具体的な例を挙げ、その塗布方法についても説明する。
【００４４】
第１〜第３の吹き付け材７、８、９による模様が形成された吹き付け層の表面に、まず、艶消し剤を加えないシロキサン架橋型アクリル−シリコン（珪素）重合体を含む下塗りコーティング剤を塗布して、下塗りコーティング層を形成する。この下塗りコーティング剤を塗布すると、下塗りコーティング剤の一部は吹き付け層に浸入するが、浸入しても塗料組成及び塗膜組成の均一性は保たれ、耐久性の高いコーティング層となる。加えて、下塗りコーティング層は吹き付け層とシロキサン結合によって化学結合するため、強固な密着となり、長期間美装状態を保ち、かつ、メンテナンスが不要で耐久性の高いコーティング層となる。
【００４５】
下塗りコーティング剤が艶消し剤を含むと、下塗りコーティング剤の一部が吹き付け層に浸入する際に、艶消し剤は下塗りコーティング層に残されてしまい、艶消し剤の濃度が高い部分が生じるために、長期間経過したときに剥離し易くなる。また、研磨によって平面状に形成された吹き付け層の表面は、そのマトリックス樹脂成分が除去されて、骨材が露出しているので、下塗りコーティング剤が浸み込み易くなっている。従って、下塗りコーティング剤が艶消し剤を含むと、艶消し剤が偏在して白色の色むらが出てしまい、美観を損ねてしまう。
【００４６】
次に、下塗りコーティング層の上に、艶消し剤を加えたシロキサン架橋型アクリル−シリコン重合体を含む上塗りコーティング剤を塗布して、上塗りコーティング層を形成する。この場合、隣り合うコーティング層同士もシロキサン結合によって化学結合するため、強固な密着となり、耐久性の高いコーティング層となる。また、塗膜は親水性であるため、塵埃が付着し難く、一旦付着した塵埃も雨水等によって容易に洗い流すことができる。その結果、長期間美装状態を保ち、かつ、メンテナンスが不要で耐久性の高い建築物用壁面材が得られる。すなわち、２０年を越え、好ましくは３０年を越え、さらに好ましくは４０年を越える耐久性の高い非汚染仕上げ面が得られる。
【００４７】
下塗りコーティング層の上に、上塗りコーティング層よりも相対的に少ない量の艶消し剤を加えたシロキサン架橋型アクリル−シリコン重合体を含む中塗りコーティング剤を塗布して、中塗りコーティング層をさらに形成するのも好ましい。この場合、下塗りコーティング層と中塗りコーティング層、及び、中塗りコーティング層と上塗りコーティング層とが、シロキサン結合によって化学結合するため、強固な密着となり、耐久性の高いコーティング層となる。また、塗膜は親水性であるため、塵埃が付着し難く、一旦付着した塵埃も雨水等によって容易に洗い流すことができる。その結果、長期間美装状態を保ち、かつ、メンテナンスが不要で耐久性の高い建築物用壁面材が得られる。すなわち、２０年を越え、好ましくは３０年を越え、さらに好ましくは４０年を越える耐久性の高い非汚染仕上げ面が得られる。
【００４８】
以下においては、下塗りコーティング層を「クリヤー」、中塗りコーティング層を「半艶」、上塗りコーティング層を「艶消し」という場合がある。クリヤーはコーティング剤に艶消し剤を含まず、半艶はコーティング剤１００重量部に０を越え６重量部以下の艶消し剤を含み、艶消しはコーティング剤１００重量部に６重量部を越え１０重量部以下の艶消し剤を含むのが好ましい。
【００４９】
コーティング剤に含まれるシロキサン架橋型アクリル−シリコン重合体は、好適には、下記（化１）で示されるモノマーを必須成分として重合して得られる、アルコキシシリル基含有のビニル重合体である。
【００５０】
【化１】
2010221148.tif 000003
【００５１】
上記（化１）において、Ｒ1は水素原子、メチル基、炭素数６〜２５のアリール基及び炭素数７〜１２のアラルキル基から選ばれた１価の有機基、Ｒ2は水素原子又は炭素数１〜１０のアルキル基、炭素数６〜２５のアリール基及び炭素数７〜１２のアラルキル基から選ばれた１価の有機基、Ｒ3は炭素数１〜３のアルキル基、ａは０〜２の整数、ｍは１〜１０の整数を示す。
【００５２】
一例として、下記のモノマーを挙げることができるが、これらに限定されるものではない。
（１）ＣＨ2＝ＣＨＣＯＯ（ＣＨ2）3Ｓｉ（ＯＣＨ3）3
（２）ＣＨ2＝Ｃ（ＣＨ3）ＣＯＯ（ＣＨ2）3Ｓｉ（ＯＣＨ3）3
（３）ＣＨ2＝Ｃ（ＣＨ3）ＣＯＯ（ＣＨ2）3Ｓｉ（ＣＨ3）（ＯＣＨ3）2
（４）ＣＨ2＝ＣＨＣＯＯ（ＣＨ2）3Ｓｉ（ＯＣ2Ｈ5）3
（５）ＣＨ2＝ＣＨＣＯＯ（ＣＨ2）3Ｓｉ（ＣＨ3）（ＯＣ2Ｈ5）2
（６）ＣＨ2＝Ｃ（ＣＨ3）ＣＯＯ（ＣＨ2）3Ｓｉ（ＯＣ2Ｈ5）3
（７）ＣＨ2＝Ｃ（ＣＨ3）ＣＯＯ（ＣＨ2）3Ｓｉ（ＣＨ3）（ＯＣ2Ｈ5）2
前記モノマーは１種でもよいし、２種以上を混合して使用することもできる。
【００５３】
また、前記モノマーと共重合可能なモノマーとしては、アクリル酸又はメタクリル酸のアルキルエステル、あるいは他のビニルモノマー及びアミド系モノマーを用いることができる。具体的な化合物としては、メチルアクリレート、メチルメタクリレート、エチルアクリレート、エチルメタクリレート、ｎ−プロピルアクリレート、ｎ−プロピルメタクリレート、イソプロピルアクリレート、イソプロピルメタクリレート、ｎ−ブチルアクリレート、ｎ−ブチルメタクリレート、イソブチルアクリレート、イソブチルメタクリレート、ｔ−ブチルアクリレート、ｔ−ブチルメタクリレート、シクロヘキシルアクリレート、シクロヘキシルメタクリレート、ラウリルアクリレート、ラウリルメタクリレート、ステアリルアクリレート、ステアリルメタクリレート、２−エチルヘキシルアクリレート、２−エチルヘキシルメタクリレート、ヘプチルアクリレート、ヘプチルメタクリレート等のアクリル酸又はメタクリル酸のアルキルエステル、スチレン、α−メチルスチレン、ビニルトルエン、酢酸ビニル、アクリロニトリル、メタクリロニトリル等のビニルモノマー、アクリルアミド、メタクリルアミド、メチロールアクリルアミド、メチロールメタクリルアミド、メトキシメチルアクリルアミド、ｎ−ブトキシメチルアクリルアミド、ジアセトンアクリルアミド、ジアセトンメタクリルアミド等のアミド系モノマーを挙げることができる。これらは１種でもよいし、２種以上を混合して使用することもできる。
【００５４】
これらのモノマーをラジカル重合させると、ビニル基が壊裂して重合し、これが主鎖を形成し、好適なアルコキシシリル基含有のビニル重合体を得ることができる。この重合体の好ましい数平均分子量は３０００〜１０００００である。
【００５５】
好適なビニル重合体は側鎖にアルコキシシリル基を有するため、触媒によって常温（室温）でも反応が進む。すなわち、脱アルコール反応により、シラノール基同士又は他の水酸基（−ＯＨ基）と反応してシロキサン結合（−ＳｉＯ−、Ｓｉは４価であるが２価を省略。以下も同様。）が形成される。あるいは、アルコキシシリル基が加水分解され、シラノール基（−ＳｉＯＨ基）となり、シラノール基同士又は他の水酸基（−ＯＨ基）と反応してシロキサン結合（−ＳｉＯ−）が形成される。このシロキサン結合によって架橋構造となる。このことから、「シロキサン架橋型」という。また、このようにして形成された塗膜は親水性であるため、塵埃が付着し難く、一旦付着した塵埃も雨水等によって容易に洗い流すことができる。
【００５６】
中塗り及び／又は上塗りコーティング剤に含まれる艶消し剤は、平均粒子径が１〜２０μｍの範囲の無機粉体であるのが好ましい。前記平均粒子径は、市販の粒度分布計によって測定することができる。例えば、堀場製作所製のレーザ回折粒度測定器（ＬＡ９２０）、島津製作所製のレーザ回折粒度測定器（ＳＡＬＤ２１００）などを用いて測定することができる。艶消し剤は、例えば、シリカ、タルク、クレイ、アルミナなどの無機粉体から選択することができる。
【００５７】
本発明方法においては、下塗りコーティング剤を塗布して硬化させ（下塗りコーティング層の形成）、その上に上塗りコーティング剤を塗装して硬化させる（上塗りコーティング層の形成）。好ましくは、下塗りコーティング層と上塗りコーティング層との間に中塗りコーティング剤を塗布して硬化させる（中塗りコーティング層の形成）。前記下塗り、中塗り、上塗りの各コーティング剤には、シロキサン架橋型アクリル−シリコン重合体と共に、触媒、溶剤、その他の添加剤を加えることもできる。触媒としては、酸、塩基、有機金属を使用することができる。中でも有機錫が好ましく、有機錫としては、ジオクチル錫ビス（２−エチルヘキシルマレ−ト）、ジオクチル錫オキサイド又はジブチル錫オキサイドとシリケ−トとの縮合物、ジブチル錫ジオクトエ−ト、ジブチル錫ジラウレ−ト、ジブチル錫ジステアレ−ト、ジブチル錫ジアセチルアセトナ−ト、ジブチル錫ビス（エチルマレ−ト）、ジブチル錫ビス（ブチルマレ−ト）、ジブチル錫ビス（２−エチルヘキシルマレ−ト）、ジブチル錫ビス（オレイルマレ−ト）、スタナスオクトエ−ト、ステアリン酸錫、ジ−ｎ−ブチル錫ラルレ−トオキサイド等が挙げられる。また、分子内にＳ原子を有する錫化合物としては、ジブチル錫ビスイソノニル−３―メルカプトプロピオネ−ト、ジオクチル錫ビスイソノニル−３−メルカプトプロピオネ−ト、オクチルブチル錫ビスイソノニル−３−メルカプトプロピオネ−ト、ジブチル錫ビスイソオクチルチオグルコレ−ト、ジオクチル錫ビスイソオクチルチオグルコレ−ト、オクチルブチル錫ビスイソオクチルチオグルコレ−ト等が挙げられる。触媒は単独でもよく、また、２種類以上併用してもよい。有機錫を使用する場合、触媒の使用量は、シロキサン架橋型アクリル−シリコン重合体成分１００重量部に対して０．０１重量部以上１重量部以下であるのが好ましく、さらに好ましくは０．１重量部以上０．２重量部以下である。
【００５８】
溶剤としては、例えば、トルエン、キシレン、ｎ−ヘキサン、シクロヘキサン等の炭化水素類；酢酸エチル、酢酸ブチル等の酢酸エステル類；メタノール、エタノール、イソプロパノール、ｎ−ブタノール等のアルコール類；エチルセロソルブ、ブチルセロソルブ、セロソルブアセテート等のエーテル類；メチルエチルケトン、アセト酢酸エチル、アセチルアセトン、ジアセトンアルコール、メチルイソブチルケトン、アセトン等のケトン類等が挙げられる。これらの溶剤のうち特に好ましい溶剤は、安全性の観点から、キシレンである。溶剤の使用量は、シロキサン架橋型アクリル−シリコン重合体成分１００重量部に対して５０重量部以上２００重量部以下、好ましくは７０重量部以上１５０重量部以下、さらに好ましくは８０重量部以上１２０重量部以下である。
【００５９】
添加剤としては、シリコーンオイル等の消泡剤、ヒンダードフェノール等の紫外線吸収剤、光安定剤、アマイドワックス等のタレ防止剤、レベリング剤等が挙げられる。
【００６０】
本発明方法においては、さらに耐久性を上げるために、中塗りコーティング剤を２回塗りするのが好ましい。
【００６１】
以下、実施例を用いて、トップコートについてさらに詳細に説明する。尚、下記の実施例に限定されるものではない。
【００６２】
（各特性の測定試験方法）
（１）サンシャインウェザーメーターによる促進試験
試験機：スガ試験機社製、型番“ＷＥ−ＳＵＮ−ＨＣ−ＤＣ”
光源：１灯式・セリウム入り有芯カーボンを上下各４本組み合わせ
光線波長：２８０〜４００ｎｍ
放射照度：フィルター付き２５５±４５Ｗ／ｍ2、フィルターなし２８５±５０Ｗ／ｍ2
光フィルター：耐熱性光学ガラス板使用・８枚１組、２５５ｎｍ以下の短波長成分をカット、３５５ｎｍまでの成分を１０〜５０％透過
放出電力：５０Ｖ、６０Ａ（３０００Ｗ）
雰囲気温度：６３±３℃
シャワー：１２０分中１８分間降雨先降り運転
スプレー水量：２１００±１００ｍｌ／ｍｉｎ（ｐＨ６．０〜８．０、水温１６±５℃）試料枚数：７０×１５０ｍｍ、７６枚
運転サイクル：６０Ｈｒ
（２）光沢
目視により観察し、次のように評価した。
【００６３】
Ａ：天然石に近似する光沢
Ｂ：やや艶が目立つ
（３）ひび割れ有無
サンシャインウェザーメーターによる促進試験後の試料表面を目視により観察し、次のように評価した。
【００６４】
Ａ：ひび割れなし
Ｂ：僅かにひび割れあり、補修必要
Ｃ：大きなひび割れあり、補修必要
（４）変色
サンシャインウェザーメーターによる促進試験後の試料表面を目視により観察し、次のように評価した。
【００６５】
Ａ：変色なし
Ｂ：変色あるが実用的に問題ない程度で目立たない、補修不要
Ｃ：やや目立つ変色、補修必要
Ｄ：明らかに変色しており、補修必要
（実施例１）
吹き付け層の表面に、コーティング剤用のスプレーノズルを用いて、下塗りコーティング剤と上塗りコーティング剤を順番に塗布した。
（１）下塗りコーティング剤（クリヤー）
ハマトップＦＣクリヤー（基剤）
アルコキシシリル基含有ビニル重合体（数平均分子量１５０００）  ４３重量部
添加剤（消泡剤＋光安定剤＋顔料分散剤）  １重量部
溶剤（酢酸エチル）  ２重量部
溶剤（酢酸ブチル）  ２重量部
溶剤（キシレン）  ４５重量部
基剤  計９３重量部
ハマトップＦＣクリヤー（硬化剤）
有機錫（ジブチル錫ジラウレ−ト）の混合物  １重量部（有機錫は０．１重量部）
溶剤（キシレン）  ６重量部
硬化剤  計７重量部
合計１００重量部
塗布量１００ｇ／ｍ2（乾燥重量（固形分）で５０ｇ／ｍ2）１回塗り
（２）上塗りコーティング剤（艶消し）
ハマトップＦＣ艶消しクリヤー（基剤）
アルコキシシリル基含有ビニル重合体（数平均分子量１５０００）  ４０重量部
添加剤（消泡剤＋光安定剤＋顔料分散剤）  １重量部
溶剤（酢酸エチル）  ２重量部
溶剤（酢酸ブチル）  ２重量部
溶剤（キシレン）  ４１重量部
艶消し剤（平均粒子径８μｍのシリカ）７重量部
基剤  計９３重量部
ハマトップＦＣ艶消しクリヤー（硬化剤）
有機錫（ジブチル錫ジラウレ−ト）の混合物  ２重量部（有機錫は０．２重量部）
溶剤（キシレン）  ５重量部
硬化剤  計７重量部
合計１００重量部
塗布量１００ｇ／ｍ2（乾燥重量（固形分）で５０ｇ／ｍ2）１回塗り
得られた美装仕上げの建築物用壁面材に対してサンシャインウェザーメーターによる促進試験を行ったところ、８０００時間後（４０年に相当）でもひび割れやクラック、及び変色は無く、耐久性のあることが確認できた。
【００６６】
（実施例２）
実施例１において、下塗りコーティング剤を１回塗りして硬化させ、その上に中塗りコーティング剤を２回塗りした以外は、実施例１と同様にスプレー塗装した。
（３）中塗りコーティング剤（半艶）
ハマトップＦＣ半艶クリヤー（基剤）
アルコキシシリル基含有ビニル重合体（数平均分子量１５０００）  ４１重量部
添加剤（消泡剤＋光安定剤＋顔料分散剤）  １重量部
溶剤（酢酸エチル）  ２重量部
溶剤（酢酸ブチル）  ２重量部
溶剤（キシレン）  ４２重量部
艶消し剤（平均粒子径８μｍのシリカ）５重量部
基剤  計９３重量部
ハマトップＦＣ半艶クリヤー（硬化剤）
有機錫（ジブチル錫ジラウレ−ト）の混合物  ２重量部（有機錫は０．２重量部）
溶剤（キシレン）  ５重量部
硬化剤  計７重量部
合計１００重量部
塗布量１００ｇ／ｍ2（乾燥重量（固形分）で５０ｇ／ｍ2）２回塗り
得られた美装仕上げの建築物用壁面材に対してサンシャインウェザーメーターによる促進試験を行ったところ、７０００時間（３５年に相当）までは、ひび割れやクラック、及び変色は無く、耐久性のあることが確認できた。
【００６７】
（実施例３）
実施例１において、下塗りコーティング剤を１回塗りして硬化させ、その上に中塗りコーティング剤を１回塗りした以外は、実施例１と同様にスプレー塗装した。
【００６８】
得られた美装仕上げの建築物用壁面材に対してサンシャインウェザーメーターによる促進試験を行ったところ、７０００時間（３５年に相当）までは、ひび割れやクラック、及び変色は無く、耐久性のあることが確認できた。
【００６９】
（実施例４）
実施例１において、下塗りコーティング剤を塗布しなかった以外は、実施例１と同様にスプレー塗装した。
【００７０】
得られた美装仕上げの建築物用壁面材に対してサンシャインウェザーメーターによる促進試験を行ったところ、４０００時間（２０年に相当）までは、ひび割れやクラック、及び変色は無く、耐久性のあることが確認できた。
【００７１】
（実施例５）
実施例２において、下塗りコーティング剤を塗布しなかった以外は、実施例２と同様にスプレー塗装した。
【００７２】
得られた美装仕上げの建築物用壁面材に対してサンシャインウェザーメーターによる促進試験を行ったところ、４０００時間（２０年に相当）までは、ひび割れやクラック、及び変色は無く、耐久性のあることが確認できた。
【００７３】
（実施例６）
実施例２において、下塗り及び中塗りコーティング剤を塗布せず、上塗りコーティング剤を２回塗りした以外は、実施例２と同様にスプレー塗装した。
【００７４】
得られた美装仕上げの建築物用壁面材に対してサンシャインウェザーメーターによる促進試験を行ったところ、２０００時間（１０年に相当）までは、ひび割れやクラック、及び変色は無く、耐久性のあることが確認できた。
【００７５】
以上の結果を下記（表１）にまとめて示す。
【００７６】
【表１】
2010221148.tif 000004
【００７７】
上記（表１）から明らかな通り、実施例１〜３においては、下塗りコーティング剤として艶消し剤を加えないシロキサン架橋型アクリル−シリコン重合体を含むものを塗布したため、耐久性が高くなっている。また、最外層に半艶ないしは艶消し層を形成したため、天然石に近い落ち着いた光沢を有していた。
【００７８】
また、実施例４〜６においては、吹き付け層の上に直接半艶ないしは艶消し層を形成したため、耐久性は多少低く、光沢も強すぎるという傾向があった。
【産業上の利用可能性】
【００７９】
本発明は、吹き付けた吹き付け材が建築物の壁面から剥離・脱落する恐れのない、タイルに代わる『新しい感覚の多彩模様の建築物用壁面材』を得ることができ、かつ、タイル施工と同程度のコストで建築物の壁面を施工することのできる建築物の吹き付け塗装方法を提供することができるので、建築物の外壁面の仕上げに対して有用である。
【図面の簡単な説明】
【００８０】
【図１】本発明の一実施の形態における建築物の吹き付け塗装方法を示す工程断面図
【図２】本発明の一実施の形態における建築物の吹き付け塗装方法を示すフローチャート
【図３】本発明の一実施の形態における建築物の吹き付け塗装方法を用いて得られた建築物用壁面材を示す平面図
【図４】本発明の一実施の形態における建築物の吹き付け塗装方法において玉吹き用の吹き付け材を吹き付けるために用いられる３頭式スプレーガンを示す斜視図
【図５】本発明の一実施の形態における建築物の吹き付け塗装方法において表層吹き用の吹き付け材を吹き付けるために用いられる装置を示す概略構成図
【符号の説明】
【００８１】
１、２、３  タンク
４、５、６  噴出ノズル
７  第１の吹き付け材
８  第２の吹き付け材
９  第３の吹き付け材
１０  第４の吹き付け材
１１  スプレーガン
１２  装置
１３  ホッパー
１４  導管
１５  塗装ノズル
１６  切換弁
１７、１８  流路
１９  遮断弁
２０、２１  圧縮空気供給路
２２  建築物の壁面（躯体）
２３  樹脂モルタル
【図１】
2010221148.tif 000005
【図２】
2010221148.tif 000006
【図３】
2010221148.tif 000007
【図４】
2010221148.tif 000008
【図５】
2010221148.tif 000009